(57)【特許請求の範囲】
【請求項１】
マグネシウムおよびマグネシウム合金素材の表面に耐食性を有する化成皮膜を形成するために適用される化成処理組成物であって、
リン酸化合物２〜１０重量％、マンガンイオン化合物０.２〜１重量％、無機金属ゾル１〜５重量％、バナジウム化合物０.０３〜０.３重量％、セレン化合物０.００５〜０.０５重量％、フッ素化合物０.０５〜０.２重量％および余分の水溶性溶媒を含んでなり、
前記リン酸化合物は、リン酸イオンを発生する化合物として、第一リン酸ソーダ、第二リン酸ソーダ、第一リン酸アンモニウム、第二リン酸アンモニウム、第一リン酸カリウム、第二リン酸カリウムを含むリン酸塩化合物およびオルトリン酸からなる群から選択される少なくとも一つを含み、
前記マンガンイオン化合物は、マンガンイオンを発生する化合物であって、硫酸マンガン（ＩＩ）、酢酸マンガン（ＩＩ）、アセチルアセトンマンガン（ＩＩＩ）、硝酸マンガン（ＩＩ）、塩化マンガン（ＩＩ）からなる群から選択される少なくとも一つを含み、
前記無機金属ゾルは、シリカゾル、アルミナゾル、チタニアゾル及びジルコニアゾルからなる群から選択される少なくとも一つを含み、
前記バナジウム化合物は、五酸化バナジウム（Ｖ２Ｏ５）、メタバナジン酸（ＨＶＯ３）、メタバナジン酸アンモニウム、メタバナジン酸ナトリウム、オキシ三塩化バナジウム（ＶＯＣｌ３）、三酸化バナジウム（Ｖ２Ｏ３）、二酸化バナジウム（ＶＯ２）、オキシ硫酸バナジウム（ＶＯＳＯ４）、バナジウムオキシアセチルアセテートＶＯ（ＯＣ（＝ＣＨ２）ＣＨ２ＣＯＣＨ３））２、バナジウムアセチルアセテートＶ（ＯＣ（＝ＣＨ２）ＣＨ２ＣＯＣＨ３））３、三塩化バナジウム（ＶＣｌ３）およびリンバナドモリブデン酸Ｈ１５−Ｘ「ＰＶ１２−ｘＭｏｘＯ４０」・ｎＨ２Ｏ（６＜ｘ＜１２、ｎ＜３０）からなる群から選択される少なくとも一つを含み、
前記セレン化合物は、二酸化セレン（ＳｅＯ２）、硫化セレン（ＳｅＳ）、セレン化水素（Ｈ２Ｓｅ）、セレン鉛（ＰｂＳｅ）、セレン酸（Ｈ２ＳｅＯ４）、亜セレン酸（Ｈ２ＳｅＯ３）、セレン化ナトリウム（Ｎａ２Ｓｅ）、セレン化亜鉛（ＺｎＳｅ）、塩化ベンゼンセレネニル（Ｃ６Ｈ５ＳｅＣｌ）、ベンゼンセレニン酸（Ｃ６Ｈ６Ｏ２Ｓｅ）、ジフェニル・ジセレナイド（（Ｃ６Ｈ５）２Ｓｅ２）、メチルセレン酸（ＣＨ４Ｏ２Ｓｅ）からなる群から選択される少なくとも一つを含み、
前記フッ素化合物は、フッ化アンモニウム（ＮＨ４Ｆ）、フッ化水素酸（ＨＦ）、フッ化カリウム（ＫＦ）、フッ化ナトリウム（ＮａＦ）、フッ化水素ナトリウム（ＮａＨＦ２）、フッ化水素カリウム（ＫＨＦ２）、フッ化水素アンモニウム（ＮＨ４ＨＦ２）からなる群から選択される少なくとも一つを含むマグネシウムおよびマグネシウム合金用化成処理組成物。
【請求項２】
マグネシウムおよびマグネシウム含金素材に清浄化工程を行う段階と、
化成処理組成物を用いて前記マグネシウムおよびマグネシウム含金素材の表面に化成皮膜を形成する段階を行い、
前記化成皮膜は、リン酸化合物２〜１０重量％、マンガンイオン化合物０.２〜１重量％、無機金属ゾル１〜５重量％、バナジウム化合物０.０３〜０.３重量％、セレン化合物０.００５〜０.０５重量％、フッ素化合物０.０５〜０.２重量％および余分の水溶性溶媒を含むマグネシウムおよびマグネシウム合金用化成処理組成物を用いて形成され、
前記リン酸化合物は、リン酸イオンを発生する化合物として、第一リン酸ソーダ、第二リン酸ソーダ、第一リン酸アンモニウム、第二リン酸アンモニウム、第一リン酸カリウム、第二リン酸カリウムを含むリン酸塩化合物およびオルトリン酸からなる群から選択される少なくとも一つを含み、
前記マンガンイオン化合物は、マンガンイオンを発生する化合物であって、硫酸マンガン（ＩＩ）、酢酸マンガン（ＩＩ）、アセチルアセトンマンガン（ＩＩＩ）、硝酸マンガン（ＩＩ）、塩化マンガン（ＩＩ）からなる群から選択される少なくとも一つを含み、
前記無機金属ゾルは、シリカゾル、アルミナゾル、チタニアゾル及びジルコニアゾルからなる群から選択される少なくとも一つを含み、
前記バナジウム化合物は、五酸化バナジウム（Ｖ２Ｏ５）、メタバナジン酸（ＨＶＯ３）、メタバナジン酸アンモニウム、メタバナジン酸ナトリウム、オキシ三塩化バナジウム（ＶＯＣｌ３）、三酸化バナジウム（Ｖ２Ｏ３）、二酸化バナジウム（ＶＯ２）、オキシ硫酸バナジウム（ＶＯＳＯ４）、バナジウムオキシアセチルアセテートＶＯ（ＯＣ（＝ＣＨ２）ＣＨ２ＣＯＣＨ３））２、バナジウムアセチルアセテートＶ（ＯＣ（＝ＣＨ２）ＣＨ２ＣＯＣＨ３））３、三塩化バナジウム（ＶＣｌ３）およびリンバナドモリブデン酸Ｈ１５−Ｘ「ＰＶ１２−ｘＭｏｘＯ４０」・ｎＨ２Ｏ（６＜ｘ＜１２、ｎ＜３０）からなる群から選択される少なくとも一つを含み、
前記セレン化合物は、二酸化セレン（ＳｅＯ２）、硫化セレン（ＳｅＳ）、セレン化水素（Ｈ２Ｓｅ）、セレン鉛（ＰｂＳｅ）、セレン酸（Ｈ２ＳｅＯ４）、亜セレン酸（Ｈ２ＳｅＯ３）、セレン化ナトリウム（Ｎａ２Ｓｅ）、セレン化亜鉛（ＺｎＳｅ）、塩化ベンゼンセレネニル（Ｃ６Ｈ５ＳｅＣｌ）、ベンゼンセレニン酸（Ｃ６Ｈ６Ｏ２Ｓｅ）、ジフェニル・ジセレナイド（（Ｃ６Ｈ５）２Ｓｅ２）、メチルセレン酸（ＣＨ４Ｏ２Ｓｅ）からなる群から選択される少なくとも一つを含み、
前記フッ素化合物は、フッ化アンモニウム（ＮＨ４Ｆ）、フッ化水素酸（ＨＦ）、フッ化カリウム（ＫＦ）、フッ化ナトリウム（ＮａＦ）、フッ化水素ナトリウム（ＮａＨＦ２）、フッ化水素カリウム（ＫＨＦ２）、フッ化水素アンモニウム（ＮＨ４ＨＦ２）からなる群から選択される少なくとも一つを含むことを特徴とするマグネシウムおよびマグネシウム含金素材の表面処理方法。
【請求項３】
前記清浄化工程は、
マグネシウムおよびマグネシウム含金素材を脱脂処理する段階と、
脱脂処理されたマグネシウムおよびマグネシウム含金素材を１次水洗処理する段階と、
酸性水溶液を用いてマグネシウムおよびマグネシウム含金素材の表面をエッチングする段階と、
エッチング処理されたマグネシウムおよびマグネシウム含金素材を２次水洗処理する段階と、
脱スマット工程を行ってマグネシウムおよびマグネシウム含金素材に存在するスマットを除去するという段階と、
脱スマット工程が実行されたマグネシウムおよびマグネシウム含金素材を３次水洗処理する段階を含むことを特徴とする請求項２に記載のマグネシウムおよびマグネシウム含金素材の表面処理方法。
【請求項４】
前記清浄化工程は、
マグネシウムおよびマグネシウム含金素材を脱脂処理する段階と、
脱脂処理されたマグネシウムおよびマグネシウム含金素材を１次水洗処理する段階を含むことを特徴とする請求項２に記載のマグネシウムおよびマグネシウム含金素材の表面処理方法。
【請求項５】
前記化成皮膜は、０.１〜２.５μｍの厚さを有するように形成されていることを特徴とする請求項２に記載のマグネシウムおよびマグネシウム含金素材の表面処理方法。
【発明の詳細な説明】
【技術分野】
【０００１】
本発明は、マグネシウムおよびマグネシウム合金用化成処理組成物およびそれを用いたマグネシウムおよびマグネシウム合金素材の表面処理方法に関して、より詳しくはマグネシウムまたは、マグネシウム合金の表面に高耐食性を付与するために適用されるマグネシウムおよびマグネシウム合金用化成処理組成物およびそれを用いたマグネシウムおよびマグネシウム合金素材の表面処理方法に関する。
【背景技術】
【０００２】
マグネシウムは、地球上において８番目に豊富な金属であり、実用金属のうち最も軽くて比強度、機械加工性、寸法安定性が優れる。また、マグネシウム合金は電磁波遮蔽性、放熱性および振動吸水性が優れて軽量化を目標にする電子機器や輸送機器に適用できる有利な長所を有している。最近ではコンピュータ、カメラ、ＭＰ３、携帯電話と同じ電子機器やハンドル、シリンダーヘッド、換気ファン、シーツフレームなどの自動車用具造材として適用されていて以外の適用分野もまた、急激に増加すると予想されている。
【０００３】
上述したように、自動車や二輪車、家電などに用いられる金属材料部材（アルミニウム合金、鉄鋼、マグネシウム合金など）の多くは耐食性や美観が要求されるため、多様な表面処理がされた後、塗装されて用いられている。表面処理の目的は素材表面に残存する切削油、加工油などの汚染物を除去して緻密な化成皮膜を形成させて耐蝕性と塗装密着性を付与する。
【０００４】
マグネシウム合金部材は、鉄鋼やアルミニウム合金の場合と同様に表面処理された後に塗装される。マグネシウム合金は、実用金属の中でも最も活性が高くて腐食しやすい性質を有している。また、マグネシウム合金の表面が化学的に不均一してマグネシウム合金は緻密で均一な化成皮膜を形成させることがきわめて難しい材料でもある。
【０００５】
このような問題点を解決するために、従来には耐食性が優れた六価クロムを含有する化成処理液を用いて耐食性および塗装付着性を確保してきたが（特許登録番号１０−０８６９４０２）、このような六価クロムは、人体に致命的であり、環境汚染問題を誘発するので、その使用が規制されている。したがって、最近ではクロムが含まれない非クロム化成処理液を用いて緻密な化成皮膜を形成して耐食性および塗装付着性を付与する方法が適用されている。
【０００６】
非クロム化成処理法としては、金属アルコキシド、金属アセチルアセトネート、カルボキシレイトから選択される少なくとも１種の有機金属化合物と、酸、アルカリおよびその塩類、または、ヒドロキシ基、カルボキシル基、アミン基のいずれか一つを有する有機化合物から選択される少なくとも１種の皮膜形成調製からなった「金属の表面処理方法（特開平９−２２８０６２号）」、リン酸マグネシウム処理をベースにした処理法、そこにクロムの他にジルコニウム、チタンや亜鉛などの金属を添加する「リン酸塩処理（特開平７−１２６８５８号）」等が挙げられる。しかしながら、これら化成処理組成物は、処理工程が長いため、非実用的であり、処理する際に長時間を要する反面、十分な耐食性、サビ防止性および塗膜密着性を付与できないないという問題があり、また、これら化成処理組成物は素材の不均一性の影響を受けやすくて、性能が安定しないなどの問題を有している。
【０００７】
素材の不均一性の影響を減らすために脱脂剤および化学エッチング剤に関する発明も報告されている。マグネシウム合金用酸洗浄剤（特開昭５３−１０２２３１号公報）、マグネシウム合金表面からのスマット除去（特開平６−２２０６６３号公報）等が挙げられる。これらの発明は、マグネシウム合金の表面をエッチングして、離型剤および加工潤滑剤、合金偏析層を除去することに目的がある。しかしながら、これらの方法を適用してもマグネシウム表面に緻密で均一な化成処理皮膜を形成させることは難しいので、優れた耐食性および塗装密着性を得るのが難しい。
【発明の概要】
【発明が解決しようとする課題】
【０００８】
本発明の目的は、このような問題点を克服するために着眼されて、マグネシウムまたは、マグネシウム合金素材の表面に均一かつ緻密な化成処理皮膜を形成するとともに耐上塗塗装の表面欠陥を招かないとともに、耐食性、上塗密着性、耐水密着性を付与できる化成処理組成物を提供することにある。
【０００９】
本発明の他の目的は、このような問題点を克服するために着眼されて、化成処理組成物を用いてマグネシウムまたは、マグネシウム合金素材表面に存在する汚染物（加工オイル、油分など）と酸化膜層を除去した後、均一かつ緻密な化成処理皮膜を形成するマグネシウムおよびマグネシウム合金素材の表面処理方法を提供することにある。
【課題を解決するための手段】
【００１０】
前記目的を達成するための本発明のマグネシウムおよびマグネシウム合金素材に表面に化成皮膜を形成するクロム−フリー化成処理組成物は、リン酸化合物２〜１０重量％、マンガンイオン化合物０.２〜１重量％、無機金属ゾル１〜５重量％、バナジウム化合物０.０３〜０.３重量％、セレン化合物０.００５〜０.０５重量％、フッ素化合物０.０５〜０.２重量％および余分の水溶性溶媒を含む組成を有してもよい。
【００１１】
一実施例において、前記リン酸化合物は、リン酸イオンを発生する化合物として、第一リン酸ソーダ、第二リン酸ソーダ、第一リン酸アンモニウム、第二リン酸アンモニウム、第一リン酸カリウム、第二リン酸カリウムなどのリン酸塩化合物およびオルトリン酸からなる群から選択される少なくとも一つを含んでもよい。
【００１２】
一実施例において、前記マンガンイオン化合物は、マンガンイオンを発生する化合物であり、硫酸マンガン（ＩＩ）（Ｍａｎｇａｎｅｓｅ（ＩＩ）ｓｕｌｆａｔｅ）、酢酸マンガン（ＩＩ）（Ｍａｎｇａｎｅｓｅ（ＩＩ）ａｃｅｔａｔｅ）、アセチルアセトンマンガン（ＩＩＩ）（Ｍａｎｇａｎｅｓｅ（ＩＩＩ）ａｃｅｔｙｌａｃｅｔｏｎａｔｅ）、硝酸マンガン（ＩＩ）（Ｍａｎｇａｎｅｓｅ（ＩＩ）ｎｉｔｒａｔｅ）、塩化マンガン（ＩＩ）（Ｍａｎｇａｎｅｓｅ（ＩＩ）ｃｈｌｏｒｉｄｅ）からなる群から選択される少なくとも一つを含んでもよい。
【００１３】
一実施例において、前記無機金属ゾルは、シリカゾル、アルミナゾル、チタニアゾル及びジルコニアゾルからなる群から選択される少なくとも一つを含んでもよい。
【００１４】
一実施例において、前記バナジウム化合物は、五酸化バナジウム（Ｖ２Ｏ５）、メタバナジン酸（ＨＶＯ３）、メタバナジン酸アンモニウム、メタバナジン酸ナトリウム、オキシ三塩化バナジウム（ＶＯＣｌ３）、三酸化バナジウム（Ｖ２Ｏ３）、二酸化バナジウム（ＶＯ２）、オキシ硫酸バナジウム（ＶＯＳＯ４）、バナジウムオキシアセチルアセテートＶＯ（ＯＣ（＝ＣＨ２）ＣＨ２ＣＯＣＨ３））２、バナジウムアセチルアセテートＶ（ＯＣ（＝ＣＨ２）ＣＨ２ＣＯＣＨ３））３、三塩化バナジウム（ＶＣｌ３）およびリンバナドモリブデン酸Ｈ１５−Ｘ「ＰＶ１２−ｘＭｏｘＯ４０」・ｎＨ２Ｏ（６＜ｘ＜１２、ｎ＜３０）からなる群から選択される少なくとも一つを含んでもよい。
【００１５】
一実施例において、前記セレン化合物は、二酸化セレン（ＳｅＯ２）、硫化セレン（ＳｅＳ）、セレン化水素（Ｈ２Ｓｅ）、セレン鉛（ＰｂＳｅ）、セレン酸（Ｈ２ＳｅＯ４）、亜セレン酸（Ｈ２ＳｅＯ３）、セレン化ナトリウム（Ｎａ２Ｓｅ）、セレン化亜鉛（ＺｎＳｅ）、塩化ベンゼンセレネニル（Ｃ６Ｈ５ＳｅＣｌ）、ベンゼンセレニン酸（Ｃ６Ｈ６Ｏ２Ｓｅ）、ジフェニル・ジセレナイド（（Ｃ６Ｈ５）２Ｓｅ２）、メチルセレン酸（ＣＨ４Ｏ２Ｓｅ）からなる群から選択される少なくとも一つを含んでもよい。
【００１６】
一実施例において、前記フッ素化合物は、フッ化アンモニウム（ＮＨ４Ｆ）、フッ化水素酸（ＨＦ）、フッ化カリウム（ＫＦ）、フッ化ナトリウム（ＮａＦ）、フッ化水素ナトリウム（ＮａＨＦ２）、フッ化水素カリウム（ＫＨＦ２）、フッ化水素アンモニウム（ＮＨ４ＨＦ２）からなる群から選択される少なくとも一つを含んでもよい。
【００１７】
このとき、前記化成処理組成物は、ＰＨが３〜５を有するようにリン酸または、水酸化カリウム等をさらに添加してもよい。
【００１８】
前記本発明の他の目的を達成するためのマグネシウムおよびマグネシウム合金素材の表面処理方法において、マグネシウムおよびマグネシウム合金素材に脱脂工程を行う段階と、脱脂処理されたマグネシウムおよびマグネシウム合金素材に酸性水溶液を用いてその表面をエッチングする段階と、エッチング処理されたマグネシウムおよびマグネシウム含金素材に存在するスマットを除去する脱スマット工程を行う段階および化成処理組成物を用いて前記マグネシウムおよびマグネシウム含金素材の表面に化成皮膜を形成する段階を行うことからなってもよい。このとき、前記化成皮膜は、リン酸化合物２〜１０重量％、マンガンイオン化合物０.２〜１重量％、無機金属ゾル１〜５重量％、バナジウム化合物０.０３〜０.３重量％、セレン化合物０.００５〜０.０５重量％、フッ素化合物０.０５〜０.２重量％および余分の水溶性溶媒を含む化成処理組成物を用いて形成されるのが望ましい。
【発明の効果】
【００１９】
このような組成を有する本発明に係るマグネシウムおよびその合金素材の化成処理組成物は、マグネシウムまたは、マグネシウム合金素材表面に緻密な化成皮膜を形成して高耐食性、上塗密着性、耐水密着性を付与して上塗塗装の表面欠陥を招かず、そしてクロムを含有しない。本発明に係る表面処理方法はマグネシュム合金素材から脱脂工程、エッチング工程、脱スマット工程、化成処理工程を行うことで良好な美観と高耐食性、優れた塗装密着性、耐水密着性を有するようにするマグネシウム合金を提供する効果がある。
【発明を実施するための形態】
【００２０】
以下、本発明の実施例に係るマグネシウムおよびマグネシウム合金用の化成処理組成物およびそれを用いた表面処理方法に対して詳細に説明する。本発明は、多様な変更を加えることができて、多様な形態を有することができるが、特定の実施例を本文に詳細に説明する。しかし、これは本発明を特定の開示形態に対して限定するものではなく、本発明の思想、および技術範囲に含まれるすべての変更、均等物乃至代替物を含むと理解すべきである。第１、第２等の用語は、多様な構成要素を説明するのに使用されているが、前記構成要素は、前記用語によって限定されてはいけない。前記用語は一つの構成要素を他の構成要素から区別する目的にのみ使用される。例えば、本発明の権利範囲を逸脱しなくて第１構成要素は第２構成要素と命名されることができて、同様に第２構成要素も第１構成要素と命名されることができる。
【００２１】
本出願において用いた用語は、単に特定の実施例を説明するために使用されたものであり、本発明を限定するものではない。単数の表現は文脈上明白に異なるように意味しない限り、複数の表現を含む。本出願において、「含む」または「有する」等の用語は明細書上に記載された特徴、数字、段階、動作、構成要素、部分品または、これを組み合わせたものが存在することを示すものであって、一つまたは、それ以上の他の特徴や数字、段階、動作、構成要素、部分品または、これを組み合わせたものなどの存在または、付加の可能性を予め排除するものではない。
【００２２】
一方、別に定義しない限り、技術的あるいは科学的用語を含み、本明細書中において使用される全ての用語は、本発明が属する技術分野で通常の知識を有する者が、一般的に理解されるのと同一の意味を有する。一般的に使用された辞書に定義されるような用語は関連技術の文脈上有する意味と一致する意味を有すると理解するべきで、本出願において明白に定義しない限り、理想的や 形式的な意味と解釈してはならない。
【００２３】
以下、本発明の一実施例に係るクロム−フリー化成処理組成物およびそれを用いた表面処理方法に対して詳細に説明する。
【００２４】
［マグネシウムおよびマグネシウム合金用化成処理組成物］
本発明の化成処理組成物は、マグネシウムおよびマグネシウム合金素材表面に均一かつ緻密な化成皮膜を形成して高耐食性、上塗密着性、耐水密着性を付与して上塗塗装の表面欠陥を招かずにクロムを含有しない化成処理組成物として、リン酸イオンを生成するリン酸化合物、マンガンイオンを生成するマンガンイオン化合物、無機金属ゾル、バナジウム化合物、セレン化合物およびフッ素化合物を含有する組成を有する。
【００２５】
一例として、前記クロム−フリー化成処理組成物は、リン酸化合物２〜１０重量％、マンガンイオン化合物０.２〜１重量％、無機金属ゾル１〜５重量％、バナジウム化合物０.０３〜０.３重量％、セレン化合物０.００５〜０.０５重量％、フッ素化合物０.０５〜０.２重量％および余分の水溶性溶媒を含む組成を有してもよい。
【００２６】
前記クロム−フリー化成処理組成物に含まれたリン酸化合物は形成される化成皮膜に耐食性の付与と塗膜密着性の向上させるために用いられる。
【００２７】
前記リン酸化合物の例としては、第一リン酸ソーダ、第二リン酸ソーダ、第一リン酸アンモニウム、第二リン酸アンモニウム、第一リン酸カリウム、第二リン酸カリウムなどのリン酸塩化合物、オルトリン酸等が挙げられる。前記リン酸化合物は、単独または、二つ以上を混合して用いてもよい。
【００２８】
本発明に係る化成処理組成物に適用されるリン酸化合物の含有量が２重量％未満の場合には十分な化成皮膜の形成が成り立たなくて耐食性および塗装密着性を確保しにくい問題がある。反面、その含有量が１０重量％を超過する場合、皮膜に過度な化成皮膜が形成されて耐食性は向上されるが、塗装密着性を確保しにくい問題がある。したがって、リン酸化合物は、２〜１０重量％が用いられることが望ましくて、より望ましくは３〜９重量％が用いられてもよい。
【００２９】
前記クロム−フリー化成処理組成物に含まれたマンガンイオン化合物は組成物内にマンガンイオンが生成されるようにして前記マンガンイオンがマグネシウム素材の表面において化成皮膜形成の促進および耐食性向上させるために適用される。
【００３０】
前記マンガンイオン化合物の例としては、硫酸マンガン（ＩＩ）、酢酸マンガン（ＩＩ）、アセチルアセトンマンガン（ＩＩＩ）、硝酸マンガン（ＩＩ）、塩化マンガン（ＩＩ）等が挙げられる。前記マンガンイオン化合物は単独または、二つ以上を混合して用いてもよい。
【００３１】
本発明に係る化成処理組成物に適用されるマンガンイオン化合物の含有量が０.２重量％未満の場合には化成皮膜の耐食性を向上させる効果が不足する。反面、１重量％を超過する場合、耐食性および塗装密着性は満足するが耐水密着性が大きく落ちる問題が発生する。したがって、マンガンイオン化合物は０.２〜１重量％が用いられることが望ましくてより望ましくて、０.３〜０.９重量％が用いられてもよい。
【００３２】
本発明に係る化成処理組成物に適用される前記無機金属ゾルは耐食性確保および均一な化成皮膜を形成するために適用される。前記無機金属ゾルの例としてはシリカゾル、アルミナゾル、チタニアゾル、ジルコニアゾル含んでもよい。これらは単独または、二つ以上を混合して用いてもよい。
【００３３】
一例として、前記無機金属ゾルのうち、シリカゾルとしてＧＲＡＣＥ社のＬｕｄｏｘ  ＨＳ−３０、Ｌｕｄｏｘ  ＨＳ−４０、Ｌｕｄｏｘ  ＴＭ、Ｌｕｄｏｘ  ＳＭ、Ｌｕｄｏｘ  ＡＭ、Ｌｕｄｏｘ  ＡＳ、Ｌｕｄｏｘ  ＬＳ、Ｌｕｄｏｘ  ＣＬ−Ｘ、Ｌｕｄｏｘ  ＳＫ、Ｌｕｄｏｘ  ＴＭＡ、Ｌｕｄｏｘ  ＰＧ、Ｌｕｄｏｘ  ＣＬ、Ｌｕｄｏｘ  ＣＬ−Ｐ、Ｌｕｄｏｘ  ＤＦ、Ｌｕｄｏｘ  ＦＭ、Ｌｕｄｏｘ  ＨＳＡ、ＮＩＳＳＡＮ  ＣＨＥＭＩＣＡＬ社のＳＮＯＷＴＥＸ  ＳＴ−２０Ｌ、ＳＮＯＷＴＥＸ  ＳＴ−４０、ＳＮＯＷＴＥＸ  ＳＴ−５０、ＳＮＯＷＴＥＸ  ＳＴ−Ｃ、ＳＮＯＷＴＥＸ  ＳＴ−Ｎ、ＳＮＯＷＴＥＸ  ＳＴ−Ｏ、ＳＮＯＷＴＥＸ  ＳＴ−ＯＬ、ＳＮＯＷＴＥＸ  ＳＴ−ＺＬ、ＳＮＯＷＴＥＸ  ＳＴ−ＰＳ−Ｍ、ＳＮＯＷＴＥＸ  ＳＴ−ＰＳ−Ｓ、ＳＮＯＷＴＥＸ  ＳＴ−ＰＳＳＯ、ＳＮＯＷＴＥＸ  ＳＴ−ＯＵＰ、ＳＮＯＷＴＥＸ  ＳＴ−ＵＰ、Ｓ−ＣＨＥＭＴＥＣＨ社のＳＳ−ＳＯＬ  ３０ＳＧ、ＳＳ−ＳＯＬ  ３０Ｅ、ＳＳ−ＳＯＬ  ３０、ＳＳ−ＳＯＬ  ３０Ｆ、ＳＳ−ＳＯＬ  １００、ＳＳ−ＳＯＬ  ３０Ａ、ＳＳ−ＳＯＬ  ２０ＡＭ、ＳＳ−ＳＯＬ  ３０ＯＥＡＣ、ＳＳ−ＳＯＬ  ３０ＯＭＡＣ、ＳＳ−ＳＯＬ  ３０ＯＰＡＣ、ＳＳ−ＳＯＬ  ２０ＥＧ、ＳＳ−ＳＯＬ  ３０ＥＫ、ＳＳ−ＳＯＬ  ３０ＢＫ）などが用いられてもよい。前記アルミナゾルとして（ＮＩＳＳＡＮ  ＣＨＥＭＩＣＡＬ社のＡＬＵＭＩＮＡＳＯＬＴＭＡＳ−１００、ＡＬＵＭＩＮＡＳＯＬＴＭＡＳ−２００、ＧｅｒａｒｄＫｌｕｙｓｋｅｎｓ  Ｃｏ．、Ｉｎｃ社のＵｌｔｒａ−Ｓｏｌ  ２００Ａ、Ｕｌｔｒａ−Ｓｏｌ２０１Ａ/６０、Ｕｌｔｒａ−Ｓｏｌ  ２０１Ａ/２８０、ＷＥＳＢＯＮＤ社のＷｅｓｏｌ  Ａ、Ｗｅｓｏｌ  Ｃ１２、Ｗｅｓｏｌ  Ｄ３０）等が挙げられる。これらは単独または、二つ以上を混合して用いてもよい。尚、「Ｌｕｄｏｘ」及び「ＳＮＯＷＴＥＸ」は登録商標である。
【００３４】
このとき、本発明に係る組成物に含まれる無機金属ゾルの使用量が１重量％未満であると化成皮膜の不均一性および耐食性低下される問題があって、反面、その含有量が５重量％を超過する場合、耐水密着性低下、化成処理組成物の安定性低下を係る問題が発生する。したがって、無機金属ゾルは、１〜５重量％で用いられることが望ましくて、１.５〜４重量％で用いられることがより望ましい。
【００３５】
また、本発明に係る化成処理組成物に適用される前記バナジウム化合物は耐食性をより向上させて、マグネシウム合金素材に自己治癒（ｓｅｌｆ−ｈｅａｌｉｎｇ）効果を付与するために適用される。
【００３６】
前記バナジウム化合物では、バナジウムの酸化数が五価、四価または、三価であるバナジウム化合物を用いてもよく、例えば、五酸化バナジウム（Ｖ２Ｏ５）、メタバナジン酸（ＨＶＯ３）、メタバナジン酸アンモニウム、メタバナジン酸ナトリウム、オキシ三塩化バナジウム（ＶＯＣｌ３）等の酸化数五価であるバナジウム化合物；三酸化バナジウム（（Ｖ２Ｏ３）、二酸化バナジウム（ＶＯ２）、オキシ硫酸バナジウム（ＶＯＳＯ４）、バナジウムオキシアセチルアセテートＶＯ（ＯＣ（＝ＣＨ２）ＣＨ２ＣＯＣＨ３））２、バナジウムアセチルアセテートＶ（ＯＣ（＝ＣＨ２）ＣＨ２ＣＯＣＨ３））３、三塩化バナジウム（ＶＣｌ３）、リンバナドモリブデン酸Ｈ１５−Ｘ「ＰＶ１２−ｘＭｏｘＯ４０」・ｎＨ２Ｏ（６＜ｘ＜１２、ｎ＜３０）などの酸化数三価または、四価のバナジウム化合物を挙げられる。
これらは単独でまたは、二つ以上を混合して用いてもよい。
【００３７】
このとき、本発明に係る組成物に含まれるバナジウム化合物が０.０３重量％未満であると耐食性および自己分治癒効果を得ることができず、反面、その含有量が０.３重量％を超過する場合、性能向上が確認されず、費用の上昇が発生する問題点がある。したがって、バナジウム化合物は０.０３〜０.３重量％で用いられることが望ましく、より望ましくは０.０５〜０.２重量％で用いられてもよい。
【００３８】
前記クロム−フリー化成処理組成物に含まれたセレン化合物は化成処理皮膜の高耐食性を付与するために適用される。
【００３９】
前記セレン化合物では二酸化セレン（ＳｅＯ２）、硫化セレン（ＳｅＳ）、セレン化水素（Ｈ２Ｓｅ）、セレン鉛（ＰｂＳｅ）、セレン酸（Ｈ２ＳｅＯ４）、亜セレン酸（Ｈ２ＳｅＯ３）、セレン化ナトリウム（Ｎａ２Ｓｅ）、セレン化亜鉛（ＺｎＳｅ）、塩化ベンゼンセレネニル（Ｃ６Ｈ５ＳｅＣｌ）、ベンゼンセレニン酸（Ｃ６Ｈ６Ｏ２Ｓｅ）、ジフェニル・ジセレナイド（（Ｃ６Ｈ５）２Ｓｅ２）、メチルセレン酸（ＣＨ４Ｏ２Ｓｅ）等を例にあげることができる。これらは単独でまたは、二つ以上を混合して用いてもよい。
【００４０】
このとき、本発明に係る組成物に含まれるセレン化合物の含有量が０.００５重量％未満であると耐食性向上の効果を得るのが難しくて、０.０５重量％を超過する場合、特定水準以上の耐食性向上効果を確認し難い。したがって、セレン化合物は０.００５〜０.０５重量％が用いられることが望ましい。
【００４１】
また、前記クロム−フリー化成処理組成物に含まれたフッ素化合物は、化成皮膜形成速度と緻密な化成皮膜を形成して耐水密着性を向上させるために適用される。
【００４２】
前記フッ素化合物では、フッ化アンモニウム（ＮＨ４Ｆ）、フッ化水素酸（ＨＦ）、フッ化カリウム（ＫＦ）、フッ化ナトリウム（ＮａＦ）、フッ化水素ナトリウム（ＮａＨＦ２）、フッ化水素カリウム（ＫＨＦ２）、フッ化水素アンモニウム（ＮＨ４ＨＦ２）等を例で挙げられる。これらは単独でまたは、二つ以上を混合して用いてもよい。
【００４３】
このとき、本発明に係る組成物に含まれるフッ素化合物含有量が０.０５重量％未満であると化成皮膜形成速度が遅くて耐水密着性が低下される問題があって、０.２重量％を超過すると化成皮膜速度が非常にはやくて不均一な化成皮膜が形成されると同時に溶液内に沈澱物が発生することになる。したがってフッ素化合物は０.０５〜０.２重量％が用いられることが望ましい。
【００４４】
上述した組成を有するクロム−フリー化成処理組成物はｐＨ３〜ｐＨ５を有することが望ましい。常時化成処理組成物が上述したｐＨを満足しない場合リン酸または水酸化カリウムを追加的に投入して前記ｐＨを調整することが望ましい。前記組成物がｐＨ３未満の場合、マグネシウム合金と前記化成処理組成物が接触することになれば反応が非常に急激に進行されて不均一な化成皮膜と３μｍ以上の化成皮膜が形成されて耐食性は優秀だが塗装付着性および耐水密着性が低下される問題が発生する。反面、ｐＨ５を超過した場合、マグネシウム合金と前記化成処理組成物が接触されると反応進行速度が遅くなることになって０.０１μｍ以下の厚さを有する化成皮膜が形成される。０.０１μｍ以下の化成皮膜は、塗装付着性は良好であるが、耐食性および耐水密着性が大きく低下する結果を得ることになる。
【００４５】
以下、本発明の一実施例に係るマグネシウムおよびマグネシウム合金素材の表面処理する方法を説明する。
【００４６】
本発明に係るマグネシウムおよびマグネシウム合金素材の表面処理方法は、表面清浄化工程と化成処理工程を行うことからなってもよい。
【００４７】
前記表面清浄化工程は、化成処理以前の段階において、マグネシウム合金表面に存在する汚染物（加工オイル、油分など）と酸化膜層を除去して均一かつ緻密な化成皮膜が形成されることを助けるようにする工程として、下のような脱脂（アルカリ脱脂）工程と、１次水洗工程、エッチング工程、２次水洗工程、脱マスト工程、３次水洗工程を行うことからなってもよい。
【００４８】
本発明の表面清浄化工程で脱脂工程はエッチング工程に先立ちマグネシウム合金の表面の油分、加工オイル成分を一次的に除去する段階である。
【００４９】
脱脂工程に用いられる脱脂液としては有機汚染物を除去できれば特に組成は限定されるとしないが、界面活性剤を含有したアルカリ性水溶液を用いることが望ましい。このような脱脂液のアルカリビルダーではアルカリ金属の水化物、リン酸塩、ケイ酸塩、炭酸塩等を適用してもよい。そして、界面活性剤としては非イオン、両イオン、陰イオンのうち、いずれを適用してもよい。さらに脱脂効率性を高めるためにキレート剤を配合してもよい。
【００５０】
前記脱脂液をマグネシウム合金に接触させる温度と時間は特に限定されないが、マグネシウム表面の汚染度によって３０〜７０℃、２〜１０分範囲内で実施されることが望ましい。脱脂液の濃度もまた、マグネシウム合金表面の汚染度、脱脂液成分などにより適切に設定されてもよい。
【００５１】
前記第１水洗工程は、脱脂工程で適用される洗浄液を除去するために水を用いた洗浄工程である。前記第１水洗は沈積、スプレー、流下などの方法で行われてもよく、脱イオン水、蒸留水、純水等を含むすべての種類の水を用いて行われてもよく、温度範囲に特別な制限はない。しかしながら、望ましくは２５〜８０℃温度範囲で行われてもよい。これは温水を用いるとより効率的に水洗になり、脱水乾燥性が向上して次の工程処理槽に水の流入が少なくてもかまわなくて処理液管理も容易なためである。また、水洗段階の遂行時に洗浄効果を高めるために超音波振動を加えてもよい。
【００５２】
本発明の表面清浄化工程において、エッチング工程は被処理物であるマグネシウム合金の表面が加工油によって過度に汚染されていたり酸化膜層が成長している場合、これを除去するために行われる。エッチング工程でのエッチング処理は酸性水溶液に被処理物であるマグネシウム合金素材を接触させることによって実施される。
【００５３】
一例として、酸性水溶液ではマグネシウム合金表面の汚染物を溶解除去することができれば、特に限定されるものではなく、硫酸、リン酸、塩酸、フッ化水素酸、硝酸、炭酸１種または、２種以上を混合して用いることが望ましい。エッチングの効率を上げるために有機酸を混合しても関係ない。前記酸性水溶液の濃度、温度、前記マグネシウム合金表面との接触時間などの条件は限定されず、前記マグネシウム合金の汚染度、用いる酸性水溶液の成分などにより適切に調整される。
【００５４】
前記第２水洗工程はエッチング工程で適用される酸性水溶液を除去するために水を用いた洗浄工程である。前記第２水洗は沈積、スプレー、流下などの方法で行われてもよく、脱イオン水、蒸留水、純水等を含むすべての種類の水を用いて行われてもよく、温度範囲に特別な制限はない。
【００５５】
本発明の表面清浄化工程で脱マスト工程は、エッチング工程以後前記マグネシウム合金表面にスマットが残存する場合、それを除去するために行われる。脱スマット工程での脱スマットは脱スマット液に被処理物であるマグネシウム合金を接触させることによって行われてもよい。
【００５６】
一例として、脱スマット液は、エッチング工程後前記マグネシウム表面に残存するスマットを除去できれば特に限定されず、酒石酸、アスコルビン酸、グルコン酸、クエン酸、シュウ酸１種または、２種以上を混合して強アルカリ水溶液（ＰＨ１２以上）に混合して用いることが望ましい。
【００５７】
前記脱スマット液の濃度、温度、前記マグネシウム合金表面との接触時間などの条件は特に限定されず、エッチング工程後生成されたスマットの程度、用いる脱スマット液成分などにより適切が調整されてもよい。
【００５８】
前記第三水洗工程は、脱スマット工程で適用される残留脱スマット液を除去するために水を用いた洗浄工程である。前記第三水洗は、沈積、スプレー、流下などの方法で行われてもよく、脱イオン水、蒸留水、純水等を含むすべての種類の水を用いて行われてもよく、温度範囲に特別な制限はない。
【００５９】
本発明の他の実施例として、加工油に汚染がなかったり加工されなかったマグネシウムおよびマグネシウム合金素材の表面清浄化工程において、エッチングおよび脱スマット工程を行わない場合がある。
【００６０】
本発明に係る化成処理工程を清浄化された表面を有するマグネシウムおよびマグネシウム含金素材の表面に化成処理組成物を用いて化成皮膜を形成する工程である。前記本発明の化成処理組成物は、リン酸化合物２〜１０重量％、マンガンイオン化合物０.２〜１重量％、無機金属ゾル１〜５重量％、バナジウム化合物０.０３〜０.３重量％、セレン化合物０.００５〜０.０５重量％、フッ素化合物０.０５〜０.２重量％および余分の水溶性溶媒を含む組成を有してもよい。前記化成処理組成物に対する具体的な説明は本発明の詳細な説明に開示されていて重複を避けるために省略する。
【００６１】
このとき、化成皮膜は０.１〜２.５μｍの厚さを有するように形成することが望ましい。０.１μｍ以下の化成皮膜は塗装付着性は良好であるが耐食性および耐水密着性が大きく低下される問題点が発生し、２.５μｍ以上の化成皮膜が形成される場合、耐食性は優れるが塗装付着性および耐水密着性が低下される問題が発生する。前記のような化成皮膜の厚さは化成処理溶液の温度と時間を調整して調節可能である。
【００６２】
上述した表面処理工程を行って形成されたマグネシウムおよびマグネシウム合金素材は、上塗塗装後の自動車部品または、その他の鉄鋼を代替する用途で用いられてもよい。上塗塗装は分体塗装でマグネシウム合金素材表面の水分が塗料に混入されて影響を与えることがあるので上塗塗装前に乾燥工程を置くことが望ましい。
【００６３】
前記乾燥は特に制限はなく、熱風ヒータや赤外線ヒータなどによるオーブン乾燥ですることが望ましく、乾燥温度は８０〜１６０oＣ、５−３０分範囲内で実施されることが望ましい。また、分体塗装以後の乾燥条件は分体塗料の種類および特性に変化されても良く、
【００６４】
また、塗装時に用いられる塗料の種類は大きく制限されず、水性、溶剤のいずれを用いてもよい。塗料の塗装方法に対しても制限されず、スプレー、浸漬、電着塗装など、従来公知のいかなる塗裝方法を適用してもよい。
【００６５】
以下、本発明に従う実施例、実験例および評価例を通じて、本発明をより詳細に説明するが、本発明の範囲が下記提示された実施例によって制限されるのではない。
【００６６】
［実施例１〜１９および比較例１〜１４］
蒸留水１Ｌに下記の表１−１及び表１−２に開示された成分が含まれたクロム−フリー化成処理組成物を製造した。
【００６７】
【表１−１】
0005981585.tif 000002
【００６８】
【表１−２】
0005981585.tif 000003
【００６９】
＜実験例１＞
マグネシウム合金素材（ＡＺ３１Ｂ板材；ＡＳＴＭ規格品、圧延板、７０ｍｍＸ１４０ｍｍＸ０.８ｍｍＡＺ３１Ｂ加工品（高温プレス加工品））それぞれを設けた。以後、設けられた合金素材に下記の表２の条件の表面清浄化工程を行う。引き続き、実施例および比較例でそれぞれ製造された化成処理組成物をそれぞれ用いて化成皮膜を形成する工程、水洗、分体塗装をして試験用試片を製作した。分体塗装の条件は下記のようである。
【００７０】
【表２】
0005981585.tif 000004
【００７１】
［分体塗装条件］
−      Ｃｕｒｉｎｇ  Ｃｏｎｄｉｔｉｏｎ：１８０℃ｘ１４ｍｉｎ
−      Ｃｏａｔｉｎｇ  ｔｈｉｃｋｎｅｓｓ:８０□４０μｍ
−      塗料:ＩＮＴＥＲＰＯＮ（ＡＫＺＯＮＯＶＥＬ）
【００７２】
［塗装密着性の評価］
実施例および比較例のクロム−フリー化成処理組成物をそれぞれ用いて実験例１の表面処理工程、化成皮膜形成工程および分体塗装をしてサンプルを設けた後、前記試片の塗装密着性を評価した。ここで、塗膜密着性はＣｒｏｓｓ  Ｃｕｔ  Ｔｅｓｔ（ＣＣＴ）方法で塗膜付着試験（ＡＳＴＭＤ３３５９、１ｍｍＸ１ｍｍ、１００個）をして塗膜残存によって評価した。評価基準は下の表３のようである。
【００７３】
【表３】
0005981585.tif 000005
【００７４】
［耐水密着性の評価］
耐水試験後（４０℃、２４０時間、浸漬処理）Ｃｒｏｓｓ  Ｃｕｔ  Ｔｅｓｔ（ＣＣＴ）方法で塗膜付着試験（ＡＳＴＭＤ３３５９、１ｍｍＸ１ｍｍ、１００個）をして塗膜残存の有無によって評価した。評価基準は表３のようである。
【００７５】
［耐食性の評価］
ＡＳＴＭ  Ｂ１１７に規定した方法に準じた塩水噴霧法を適用でそれぞれの試片を耐食性を評価した。このとき、試片は、塩水噴霧試験前Ｘ−カットを入れておいた。塩水噴霧時間は８００時間にして、塩水噴霧の終了後、各試片のＸ−カットから片方膨張幅を測定することによって塗装後の耐食性を評価した。評価基準は下の表４のようである。
【００７６】
【表４】
0005981585.tif 000006
【００７７】
［実施例および比較例の評価結果］
実施例１〜２２および比較例１〜１２の化成処理組成物が適用されて製造されたそれぞれの試片の上のような方法を通じて塗膜密着性、耐食性、耐水密着性を評価した。その結果が表５−１〜表５−３に開示されている。
【００７８】
【表５−１】
0005981585.tif 000007
【００７９】
【表５−２】
0005981585.tif 000008
【００８０】
【表５−３】
0005981585.tif 000009
【００８１】
［１．リン酸化合物含有量に係る物性変化評価］
前記表５−１〜表５−３に示したように、本発明において提案するところによってリン酸化合物を添加する場合（実施例１〜３）にはすべての物性において良好以上の結果を示した。その反面、リン酸化合物をあまり少なく添加する場合（比較例１）には耐食性を除いたすべての物性で不良な結果を示し、添加しすぎる場合（比較例２）にも耐食性を除いたすべての物性で不良な結果を示した。前記結果でリン酸塩化合物は耐食性に卓越した効果を有していて、適切な含有量で用いられる時、塗装密着性および耐水密着性向上に効果があることを確認された。
【００８２】
［２．マンガンイオン化合物含有量に係る物性変化評価］
前記表５−１〜表５−３に示したように、本発明において提案するところによって、マンガンイオン化合物を添加する場合、実施例４〜６にはすべての物性で良好以上の結果を示した。その反面、マンガンイオン化合物をあまり少なく添加する場合である比較例３には耐食性以外にすべての物性で良好な結果を示し、添加しすぎる場合である比較例４には耐食性を除いたすべての物性で不良な結果を示した。
【００８３】
マンガンイオン化合物は、少量の添加で耐食性を向上させてとても多い量が添加される場合には過度な化成皮膜の形成で塗膜密着性および耐水密着性が不良な結果を示す。これは、マンガンイオン化合物は化成皮膜の促進剤役割をするので少量の添加で耐食性を向上させるが、多い量の添加は過度な化成皮膜を惹起させるためである。
【００８４】
［３．無機金属ゾル含有量に係る物性変化評価］
前記表５−１〜表５−３に示したように、本発明において提案するところによって無機金属ゾル（アルミナゾル）を添加する場合、実施例７〜９でわかるようにすべての物性で良好以上の結果を示した。
【００８５】
その反面、無機金属ゾルであるアルミナゾルをあまり少なく添加する場合である比較例５にはすべての物性で不良な結果を示し、添加しすぎる場合である比較例６でもすべての物性で不良な結果を示した。前記無機金属ゾルは多孔性無機物から構成されるが、このような多孔性無機物は、吸湿しようとする傾向があって、その含有量がとても高ければ耐食性および耐水密着性がすべて不良になるものと把握される。
【００８６】
［４．バナジウム化合物含有量に係る物性変化評価］
前記表５−１〜表５−３に示したように、本発明において提案するところによってバナジウム化合物（オキシ硫酸バナジウム）を添加する場合、実施例１０〜１２でわかるようにすべての物性で良好以上の結果を示した。すなわち、前記クロム−フリー化成処理組成物に含有されるバナジウム化合物は耐食性に影響を及ぼすことであると確認された。前記バナジウム化合物の使用量があまり少なければ、耐食性が非常に不良なのは問題点が発生して、比較例８と一緒にその含有量がとても高ければ過度なバナジウム皮膜の形成で耐水密着性および耐食性が不良なのは問題点が発生する。
【００８７】
［５．セレン化合物含有量に係る物性変化評価」
前記表５−１〜表５−３に示したように、本発明において提案するところによってセレン化合物（硫化セレン）を添加する場合、実施例１３〜１５でわかるようにすべての物性で良好以上の結果を示した。前記クロム−フリー化成処理組成物に含まれるセレン化合物は耐食性に影響を及ぼすことが確認された。その反面、前記セレン化合物をあまりに少なく添加する場合である比較例９では耐食性および耐水密着性が低くなる問題点がもたらされ、添加しすぎる場合である比較例１０では耐水密着性が低下する不良な結果を示した。
【００８８】
［６．フッ化系化合物含有量に係る物性変化評価］
前記表５−１〜表５−３に示したように、本発明において提案するところによってフッ素化合物（フッ化アンモニウム）を添加する場合、実施例１６〜１８からわかるようにすべての物性で良好以上の結果を示した。前記クロム−フリー化成処理組成物に含まれるフッ素化合物は、マグネシウム合金表面により緻密な化成皮膜を形成させて耐水密着性を向上させることが確認された。その反面、前記フッ素化合物をあまりに少なく添加する場合である比較例１１では耐食性および耐水密着性が低くなる問題点がもたらされ、添加しすぎる場合である比較例１２ではすべての物性が低下する不良な結果を示した。
【００８９】
［７．組成物のｐＨ変化に係る物性変化評価］
表５−１〜表５−３に示したように、クロム−フリー化成処理組成物のｐＨによって物性異変化されることを確認することができた。ｐＨは低ければ低いほどマグネシウム合金と反応が早く進行されて過度な化成皮膜が形成されて耐食性は向上するが塗装密着性および耐水密着性が不良な結果を示した。すなわち、ｐＨが６以上に高まるほどマグネシウム合金と反応がゆっくり進行されるので化成皮膜形成が薄くなって耐食性および塗装密着性、耐水密着性が低下する結果を示した。このような結果で見る時、耐食性が良好な水準で塗装密着性および耐水密着性が確保されるｐＨ範囲は２〜５の方が望ましくて、２.５〜４の方がより望ましい。